(57)【要約】【課題】コントラスト値のばらつきを抑えることができる偏光板に好適な新しい保護膜に好適な光学フィルム、該光学フィルム及び偏光膜を含む偏光板、該偏光板及び透明基材を含む光学部材、該光学部材を含み、コントラスト値が一定な投射型液晶表示装置を提供する。【解決手段】透明な２枚の保護膜がいずれも光学軸を有し、該光学軸が互いに略直交するように貼合してなる光学フィルム、偏光膜の少なくとも片面に該光学フィルムを貼合してなる偏光板、該偏光板及び透明基材を貼合してなる光学部材、該光学部材を有する投射型液晶表示装置【選択図】図２
2008026683.tif 000002
【特許請求の範囲】
【請求項１】
透明な２枚の保護膜を貼合してなる光学フィルム。
【請求項２】
保護膜がいずれも光学軸を有し、該光学軸が互いに略直交するように貼合してなる請求項１に記載の光学フィルム。
【請求項３】
保護膜が、トリアセチルセルロースを主成分とするフィルム、又は、オレフィン樹脂フィルムである請求項１又は２に記載の光学フィルム。
【請求項４】
偏光膜の少なくとも片面に請求項１〜３のいずれかに記載の光学フィルムを貼合してなる偏光板。
【請求項５】
偏光膜の片面には１枚の保護膜を貼合してなる請求項４に記載の偏光板。
【請求項６】
偏光膜がポリビニルアルコールを基材とし、該基材に二色性染料を含有する偏光膜である請求項４又は５に記載の偏光板。
【請求項７】
請求項４〜６のいずれかに記載の偏光板、及び透明基材を貼合してなる光学部材。
【請求項８】
請求項７に記載の光学部材を有する投射型液晶表示装置。
【請求項９】
偏光膜の両面に保護膜を有する偏光板の少なくとも片面の保護膜に、別の保護膜をさらに貼合する光学部材の製造方法であって、保護膜同士の貼合を保護膜の光学軸が直交するように貼合することを特徴とする光学部材の製造方法。
【発明の詳細な説明】
【技術分野】
【０００１】
本発明は、保護膜を含む光学フィルム、該光学フィルムと偏光膜とを含む偏光板、該偏光板と透明基材とを含む光学部材、該光学部材を含む投射型液晶表示装置に関する。
【背景技術】
【０００２】
大画面化に対応するために、従来のブラウン管型の表示装置に代わり、投射型液晶表示装置が業務用及び家庭用に急速に普及しつつある。
投射型とは、光の三原色、すなわち、赤（Ｒ）、緑（Ｇ）及び青（Ｂ）の各原色の光線が、偏光板などの光学部材を経て、赤色光用の液晶パネル、緑色光用の液晶パネル、青色光用の液晶パネルにそれぞれ照射して各原色の画像を得、これをダイクロイックミラーなどにより合成し、投影させて画像を表示する方式である。投射型液晶表示装置には、観察者の方からスクリーンに投射されるフロントプロジェクターが、業務用に主に用いられ、観察者に対してスクリーンの裏側から投射されるリアプロジェクターが、家庭用に主に用いられている。
投射型液晶表示装置に用いられる偏光板としては、偏光膜の両面に保護膜を貼合したものが挙げられ、該偏光板のカールを抑制するために、一方の保護膜をさらに保護する保護膜と、他方の保護膜に粘着層及びセパレータとを有する保管用積層体が特許文献１に開示されている。そして、該保管用積層体から保護層、粘着層及びセパレータを剥離して保護膜／偏光膜／保護膜の偏光板（本体）として用いることが明記されている。
【０００３】
【特許文献１】特開２００５−３３８３６７号公報  図１、図４
【発明の開示】
【発明が解決しようとする課題】
【０００４】
最近、投射型液晶表示装置に用いられる偏光板に対しても、投影画面の高コントラスト化のための技術要求が高まりつつある。しかしながら、従来の偏光板ではかかる技術要求に十分応えることができていない。特に、同じ偏光板を使った場合でも、液晶パネルの液晶配向方向によって、あるいは、偏光板の天地方向によって、コントラスト値が大きくばらつき、その値が一定しないという問題があった。この問題は、高コントラスト液晶パネルを用いる場合、特に顕著であった。
本発明の目的は、コントラスト値のばらつきを抑えることができる偏光板に好適な新しい保護膜に好適な光学フィルム、該光学フィルム及び偏光膜を含む偏光板、該偏光板及び透明基材を含む光学部材、該光学部材を含み、コントラスト値が一定な投射型液晶表示装置を提供することである。
【課題を解決するための手段】
【０００５】
本発明のフィルムは、２枚の保護膜を貼合してなる光学フィルムであり、その光学軸が互いに略直交するように該保護膜を貼合してなる光学フィルムが好ましい。中でも、トリアセチルセルロースを主成分とするフィルム、又は、オレフィン樹脂フィルムの保護膜を貼合してなる光学フィルムが好適に用いられる。
本発明の偏光板は、偏光膜の少なくとも片面に該光学フィルムを貼合してなる偏光板であり、中でも、偏光膜の片面には該光学フィルムを貼合してなり、偏光膜の他の面には１枚の保護膜を貼合してなる偏光板が好ましい。また、偏光膜としては、ポリビニルアルコールを基材とし、該基材に二色性染料を含有する偏光膜が好適である。
本発明の光学部材は、偏光板と透明基材とを貼合してなるものであり、好ましくは、偏光板に含まれる光学フィルムが表面にくるように透明基材に貼合している光学部材、すなわち、該光学フィルム／偏光膜／保護膜／透明基材が順次、積層してなる積層部を有する光学部材が好適である。
本発明の投射型液晶表示装置は、該光学部材を有する投射型液晶表示装置である。
【発明の効果】
【０００６】
本発明の光学フィルムを有する光学部材は、液晶パネルの液晶配向方向、あるいは、偏光板の天地方向に関わらず、コントラスト値が一定な投射型液晶表示装置を提供することができる。
【発明を実施するための最良の形態】
【０００７】
以下、本発明を詳細に説明する。
本発明の光学フィルムは、透明な２枚の保護膜を貼合してなるものであり、好ましくは、その光学軸が互いに略直交するように該保護膜を貼合してなるものである。
ここで、保護膜とは、例えば、セルロースアセテート系フィルム（通常、ＴＡＣと称される場合がある）、アクリル系フィルム、四フッ化エチレン／六フッ化プロピレン共重合体のようなフッ素樹脂系フィルム、ポリエステル系フィルム、ポリオレフィン系フィルム、ポリシクロオレフィン系フィルム（例えば、登録商標ゼオノアとして日本ゼオンから、登録商標アートンとしてＪＳＲ社から市販されている）、ポリアミド系フィルム等が挙げられる。中でもセルロースアセテート系フィルムが好ましく、トリアセチルセルロースフィルムが特に好ましい。また、かかる保護膜は、紫外線吸収剤などの添加剤を含有していてもよい。保護膜の厚さとしては、通常、５〜１２０μｍ、好ましくは、１０〜９０μｍである。１２０μｍ以下であると保護膜を透過する光によって生じる発熱の放熱が促進される傾向があることから好ましく、５μｍ以上であると、偏光板の強度が向上する傾向があることから好ましい。
【０００８】
保護膜の光学軸とは複屈折の起きない方向の軸であり、通常はフィルム面内の遅相軸として定義される。光学軸は分光エリプソメーターによって測定することができる。
好ましい実施態様である「互いに略直交に貼合する」とは、２枚の保護膜が有するそれぞれの光学軸が９０±１０°となるように保護膜を貼合することである。
具体的には、光学軸を測定した保護膜、あるいは、光学軸が既知の保護膜をその光学軸が略直交するように貼合するのであるが、上記方法で光学軸を測定しなくとも、図１に示したように、通常は１枚の保護膜は同じ光学軸を有していることから、１枚の保護膜に矢印で示される光学軸があれば、その１枚の保護膜から長方形に切り出した２枚を、長辺が略直交するように貼合すればよい。
【０００９】
保護膜の貼合は、紫外線硬化型接着剤などの透明な接着剤または透明な粘着剤を用いることができる。
【００１０】
本発明の偏光板は、偏光膜の少なくとも片面に前記光学フィルムを貼合してなる偏光板であり、具体的には、図２に例示したように、偏光膜（ｂ）／光学フィルム（ａ）、保護膜（ａ−３）／偏光膜（ｂ）／光学フィルム（ａ）、光学フィルム（ａ）／偏光膜（ｂ）／光学フィルム（ａ）などの構成が例示される。中でも、前記光学フィルムのある側と反対側の偏光膜の面に保護膜を１枚有する構成、即ち、保護膜（ａ−３）／偏光膜（ｂ）／光学フィルム（ａ）の構成であることが特に好ましい。
尚、図２の光学フィルム（ａ）は、（ａ−１）と（ａ−２）の２枚の保護膜の光学軸が略直交して貼合されている。
【００１１】
本発明に用いられる偏光膜は、ポリビニルアルコール系の樹脂、ポリ酢酸ビニル樹脂、エチレン／酢酸ビニル（ＥＶＡ）樹脂、ポリアミド樹脂、ポリエステル樹脂等の偏光膜基材に、二色性染料又はヨウ素を吸着配向されたものである。
ここで、ポリビニルアルコール系の樹脂には、ポリ酢酸ビニルの部分又は完全ケン化物であるポリビニルアルコール；ケン化ＥＶＡ樹脂などの酢酸ビニルと他の共重合可能な単量体（例えば、エチレンやプロピレンのようなオレフィン類、クロトン酸やアクリル酸、メタクリル酸、マレイン酸のような不飽和カルボン酸類、不飽和スルホン酸類、ビニルエーテル類等）との共重合体のケン化物；ポリビニルアルコールをアルデヒドで変性したポリビニルホルマールやポリビニルアセタール等が包含される。偏光膜基材としては、ポリビニルアルコール系の樹脂のフィルム、特にポリビニルアルコール自体のフィルムが、染料の吸着性及び配向性の観点から好適に用いられる。
【００１２】
偏光膜基材に吸着配向されるものとしては、耐久性の観点から二色性染料が好ましい。
波長依存性の異なる染料を用いることにより、投射型液晶表示装置のブルーチャンネル用、グリーンチャンネル用、レッドチャンネル用に、それぞれの偏光膜の作製が可能である。
二色性染料としては、「液晶表示装置用二色性色素の開発」（栢根ら、住友化学、２００２−II、２３〜３０頁）に記載されている化合物が挙げられる。
【００１３】
具体的には、遊離酸の形で式（Ｉ）
2008026683.tif 000003
（式中、Ｍｅは銅原子、ニッケル原子、亜鉛原子および鉄原子から選ばれる金属原子を示す。Ａ１は置換されていてもよいフェニル基または置換されていてもよいナフチル基を示す。Ｂ１は置換されていてもよいナフチル基を示し、Ｍｅに結合している酸素原子と−Ｎ＝Ｎ−で示されるアゾ基とは互いに隣接位置にある。Ｒ１およびＲ２はそれぞれ独立に炭素数１〜４のアルキル基、炭素数１〜４のアルコキシル基、カルボキシル基、スルホキシ基、スルホンアミド基、スルホンアルキルアミド基、アミノ基、アシルアミノ基、ハロゲン原子またはニトロ基を示す。）
で示される二色性染料、
【００１４】
遊離酸の形で式（ＩＩ）
2008026683.tif 000004
（式中、Ａ３およびＢ３はそれぞれ独立に置換されていてもよいフェニル基または置換されていてもよいナフチル基を示し、Ｒ３およびＲ４はそれぞれ独立に水素原子、炭素数１〜４のアルキル基、炭素数１〜４のアルコキシル基、カルボキシル基、スルホキシ基、スルホンアミド基、スルホンアルキルアミド基、アミノ基、ハロゲン原子またはニトロ基を示し、ｍは０または１を示す。）
で示される二色性染料、
【００１５】
遊離酸の形で式（III）
Ｑ1−Ｎ＝Ｎ−Ｑ2−Ｘ−Ｑ3−Ｎ＝Ｎ−Ｑ4        （III）
〔式中、Ｑ１およびＱ４はそれぞれ独立に置換されていてもよいフェニル基または置換されていてもよいナフチル基を示し、Ｘは化学式（III−１）
2008026683.tif 000005
または化学式（III−２）
2008026683.tif 000006
で示される２価の残基を示す。Ｑ２およびＱ３はそれぞれ独立に置換されていてもよいフェニレン基をしめす。〕
で示される二色性染料、
【００１６】
式（IV）
2008026683.tif 000007
〔式中、Ｍｅは銅原子、ニッケル原子、亜鉛原子および鉄原子から選ばれる金属原子を示し、Ｑ５およびＱ６はそれぞれ独立に置換基を有していてもよいナフチル基を示し、Ｍｅと結合している酸素原子と−Ｎ＝Ｎ−で示されるアゾ基とは互いに隣接位置にある。Ｙは化学式（IV−１）
2008026683.tif 000008
または
2008026683.tif 000009
で示される２価の基を示す。Ｒ５およびＲ６はそれぞれ独立に水素原子、炭素数１〜４のアルキル基、炭素数１〜４のアルコキシル基またはスルホキシ基を示す。〕
で示される二色性染料、並びに
【００１７】
シ−・アイ・ダイレクト・イエロ−１２、シ−・アイ・ダイレクト・レッド３１、シ−・アイ・ダイレクト・レッド２８、シ−・アイ・ダイレクト・イエロ−４４、シ−・アイ・ダイレクト・イエロ−２８、シ−・アイ・ダイレクト・オレンジ１０７、シ−・アイ・ダイレクト・レッド７９、シ−・アイ・ダイレクト・レッド２、シ−・アイ・ダイレクト・レッド８１、シ−・アイ・ダイレクト・オレンジ２６、シ−・アイ・ダイレクト・オレンジ３９、シ−・アイ・ダイレクト・レッド２４７およびシ−・アイ・ダイレクト・イエロ−１４２からなる群で示されるカラー・インデックス・ジェネリック・ネーム(Color Index Generic Name)で表わされる二色性染料などが例示される。
【００１８】
二色性染料は、遊離酸の形で用いられてもよいし、アンモニウム塩、エタノールアミン塩、アルキルアミン塩などのアミン塩の形で用いられてもよいが、通常、リチウム塩、ナトリウム塩、カリウム塩などのアルカリ金属塩の形で用いられる。
かかる二色性染料はそれぞれ単独または２種以上を組み合わせて用いられる。
【００１９】
偏光膜の製造方法としては以下の方法を例示することができる。まず、二色性染料を０.０００１〜１０重量％程度の濃度となるように水に溶解して染浴を調製する。必要により染色助剤を用いてもよく、例えば、芒硝を染浴中で０．１〜１０重量％用いる方法が好適である。
このようにして調製した染浴に偏光膜基材を浸漬し染色を行う。染色温度は、好ましくは４０〜８０℃である。染料の配向は、染色の前の偏光膜基材または染色された偏光膜基材を延伸することによって行われる。延伸する方法としては、例えば、湿式法または乾式法等で延伸する方法等が挙げられる。
偏光膜の光線透過率、偏光度及び耐光性を向上させる目的で、ホウ酸処理等の後処理が施してもよい。ホウ酸処理は、用いる偏光膜基材の種類や用いる二色性染料の種類によって異なるが、通常、１〜１５重量％、好ましくは５〜１０重量％範囲の濃度に調製されたホウ酸水溶液を用いて、３０〜８０℃、好ましくは５０〜８０℃の温度範囲で偏光膜基材を浸漬させる。更に必要に応じて、カチオン系高分子化合物を含む水溶液でフィックス処理を併せて行ってもよい。
【００２０】
保護膜や光学フィルムと偏光膜との貼合は、紫外線硬化型接着剤などの透明な接着剤または透明な粘着剤を用いることができる。
偏光板の製造方法を保護膜／偏光膜／光学フィルムの構成を代表例として説明すると、例えば、偏光膜の片面に保護膜を貼合したのち、保護膜が貼合されていない面を光学フィルムで貼合する方法、例えば、偏光膜の両面に保護膜を貼合したのち、一方の面に貼合された保護膜の光学軸と略直交するような光学軸となるように保護膜を貼合する方法などが挙げられる。中でも、後者の方法は、偏光膜の両面に保護膜を貼合したものが通常の偏光板として市販されており、容易に入手できることから好ましい。
【００２１】
本発明の光学部材は、前記偏光板と透明基材とを貼合してなる光学部材であり、例えば、図３のごとく、透明基材（ｃ）が偏光板に含まれる偏光膜（ｂ）に貼合した光学部材（図３（i）、光学フィルム（ａ）は、偏光膜（ｂ）を介して貼合されている。）、透明基材（ｃ）が偏光板に含まれる保護膜（ａ−３）に貼合した光学部材（図３（ii）、光学フィルム（ａ）は、偏光膜（ｂ）及び保護膜（ａ−３）を介して貼合されている。）、透明基材が偏光板に含まれる保護膜に貼合した光学部材（図３（iii）、光学フィルム（ａ）は、さらに偏光膜（ｂ）の側に貼合されている。）などが挙げられる。
偏光板を透明基材に貼合したものの他に、偏光板と透明基材との間に位相差板および／または視野角改良フィルムを貼合したもの、偏光板を透明基材に貼合したものの透明基材上に位相差板および／または視野角改良フィルムを貼合したものなどが挙げられる。
光学部材の製造（貼合）は、通常、紫外線硬化型接着剤などの透明な接着剤または透明な粘着剤を用いる。
【００２２】
透明基材としては、例えば、ガラス板、レンズ、プリズム等があげられる。ガラスの材質としては、無機透明材料であり、具体的には、珪酸塩ガラス、ホウ珪酸塩ガラス、チタン珪酸塩ガラス、溶融石英（石英ガラス）、水晶、サファイア、ＹＡＧ結晶、蛍石などが例示できる。珪酸塩ガラスは、光学材料用の白板ガラス、あるいは青板ガラスの名称で市販されている。
【００２３】
本発明の光学部材は、その偏光板、位相差板、視野角改良フィルムなどのフィルム面または透明基材の一方、または、両方の面に反射防止層を設けてもよい。反射防止層としては、例えば金属、金属酸化物、金属フッ化物などの無機物、有機物などからなる層が１層または２層以上積層されてなるものが挙げられる。金属としては、例えば銀などが、金属酸化物としては、例えば酸化チタン、酸化ケイ素、酸化タンタルなどが、金属フッ化物としては、例えばフッ化マグネシウムなどがそれぞれ挙げられる。有機物としては、例えばフッ素系樹脂などが挙げられる。
【００２４】
かかる反射防止層は、例えば真空蒸着法、スパッタリング法などの物理気相堆積法（ＰＶＤ（Physical Vapor Deposition）法）、コーティング法などの通常の方法により設けることができる。フィルム面に設ける場合には反射防止層との密着性の点で、フィルム表面に予めハードコート層を設けてもよいし、表面にコロナ処理などの表面改質処理を施してもよい。
【００２５】
本発明の光学部材は、例えば、投射型液晶表示装置（プロジェクター）に用いられる。その詳細を図４に示すリアプロジェクターの光学系を例に説明する。本発明の光学部材は液晶パネル（１４Ｂ，１４Ｇ，１４Ｒ）の入射側に１枚（１３Ｂ，１３Ｇ，１３Ｒ）、出射側に２枚（１５Ｂ，１５Ｇ，１５Ｒ、１６Ｂ，１６Ｇ，１６Ｒ）、光学フィルム（保護膜２枚）の面を液晶パネル側に向けた形で、配置されている。
光源系は、光源１、第一のマイクロレンズアレイ２、第二のマイクロレンズアレイ３、偏光変換素子４、及び、重畳レンズ５を有している。光源１には通常、メタルハライドランプや高圧水銀ランプなどが用いられる。光源１からの白色光はレンズアレイ２によって多数の微小な光線束に分割され、第二のレンズアレイ３及び重畳レンズ５は、分割された光線束のそれぞれが照射対象である３つの液晶パネル１４Ｒ、１４Ｇ、及び、１４Ｂの全体を照射するように、備えられている。偏光変換素子４は通常偏光ビームスプリッタアレイにより構成され、光源からの白色光は偏光変換素子４によって特定の偏光方向を有する偏光光に変換される。この偏光光は全反射ミラー６を経由して第一のダイクロイックミラー１０に送られる。第一のダイクロイックミラー１０は、赤色光Ｒを透過し、緑色光Ｇ及び青色光Ｂを反射する。第一のダイクロイックミラー１０で反射した緑色光Ｇ及び青色光Ｂは第二のダイクロイックミラー１１に送られる。第二のダイクロイックミラー１１は、青色光Ｂを透過し、緑色光Ｇを反射する。このようにして分離された赤色光Ｒ、緑色光Ｇ、及び、青色光Ｂは、それぞれ各色の光路ごとに設けられた集光レンズ１２、入射側偏光板１３、液晶パネル１４、第一の出射側偏光板１５、第二の出射側偏光板１６を通って、クロスダイクロイックプリズム１７に送られる。入射側偏光板１３と第二の出射側偏光板１６はそれらの吸収軸が直交となるように配置されている。クロスダイクロイックプリズム１７はそれぞれの光に対応する画像を合成し、合成光は拡大投射レンズ１８を通ってスクリーン１９へ拡大画像を投影する。
【実施例】
【００２６】
以下、実施例により本発明をより詳細に説明するが、本発明はかかる実施例に限定されるものではない。
（偏光膜の調製）
重合度２４００のポリビニルアルコールフィルム（厚み７５μｍ）を回転する加熱ロールに後方張力を付与しながら接触させて加熱温度約１２０℃、延伸倍率約５倍で縦一軸に延伸し、緊張状態に保ったまま５４℃の水に６０秒間浸漬した後、水（１００重量部）、二色性染料（０．６重量部）およびボウ硝（２重量部）からなる５９℃の水溶液に５秒間浸漬した。次いで、水１００重量部およびホウ酸７．５重量部からなる７４℃の水溶液に３００秒間浸漬した。その後、水洗、乾燥して、二色性染料が吸着配向された偏光膜を得た。
【００２７】
（実施例１：光学部材の調製）
この偏光膜の両面にポリビニルアルコール系水溶性接着剤を用いて、保護膜（トリアセチルセルロースフィルム、「コニカＫＣ８０ＵＶＮ」、厚さ８０μｍ、コニカ（株）製）を貼合した。さらに片面には粘着剤を用いて、保護膜（トリアセチルセルロースフィルム（「コニカＫＣ８０ＵＶＮ」、厚さ８０μｍ、コニカ（株）製）の光学軸を、下層の保護膜の光学軸と直交するように、貼合して偏光板を得た。尚、該偏光板は２枚の保護膜の光学軸が互いに略直交するように該保護膜を貼合してなる光学フィルムを含む。
さらにこの偏光板の保護膜が１枚の側に粘着剤を塗布したのち、反射防止層を片面に有する平板ガラスの反射防止層を有しない面と粘着剤層とを貼合して光学部材を得た。
【００２８】
（投射型液晶表示装置を用いたコントラスト値のばらつきの測定）
図１の９Ｂに、１８枚の光学部材を用い、投影して黒表示時のスクリーン中央部の照度を測定した。その後、液晶セル７Ｇの液晶配向方向を９０°回転し、同様にして黒表示時のスクリーン中央部の照度を測定した。１８枚の各々において両者の照度比を計算した。照度比はすべて１．０付近でばらつきが小さい値を示した。（表１）
【００２９】
（比較例１：光学部材の調製）
前記（偏光膜の調製）で得られた偏光膜の両面にポリビニルアルコール系水溶性接着剤を塗布し、片面に保護膜（トリアセチルセルロースフィルム、「コニカＫＣ８０ＵＶＮ」、コニカ（株）製）を、片面には保護膜（片面にハードコート層のついた「コニカＫＣ８０ＵＶＮ」トリアセチルセルロースフィルム）をハードコート層のない面でポリビニルアルコールフィルムに貼合した。そしてハードコート面に真空蒸着法にて反射防止層を設けた。さらにこの偏光板の反射防止層と反対の面に粘着剤を塗布し、反対面に反射防止層を有する平板ガラスに貼合して光学部材を得た。
【００３０】
（投射型液晶表示装置を用いたコントラスト値のばらつきの測定）
実施例１と同様に黒表示時のスクリーン中央部の照度を測定した。
比較例１の方法で得た１８枚の光学部材の照度比は、０．７〜１．３の間でばらつきが大きい。（表１）
【００３１】
【表１】
2008026683.tif 000010
【図面の簡単な説明】
【００３２】
【図１】光学フィルムの構成図（左：貼合前、右：光学軸が直交に貼合された光学フィルム）
【図２】偏光板の構成図  i：偏光膜（ｂ）／光学フィルム（ａ） ii：保護膜（ａ−３）／偏光膜（ｂ）／光学フィルム（ａ）iii：光学フィルム（ａ）／偏光膜（ｂ）／光学フィルム（ａ））
【図３】光学部材の構成図
【図４】投射型液晶表示装置の実施の一態様
【符号の説明】
【００３３】
ａ：光学フィルム
ａ−１：保護膜
ａ−２：保護膜
ａ−３：保護膜
ｂ：偏光膜
ｃ：透明基材
１：光源
２：第一のマイクロレンズアレイ
３：第二のマイクロレンズアレイ
４：偏光変換素子
５：重畳レンズ
６、７、８、９：全反射ミラー
１０：第一のダイクロイックミラー
１１：第二のダイクロイックミラー
１２Ｒ、１２Ｇ、１２Ｂ：集光レンズ
（Ｒ、Ｇ、Ｂはそれぞれ赤色用、緑色用、青色用を表す。以下同じ）
１３Ｒ、１３Ｇ、１３Ｂ：入射側偏光板
１４Ｒ、１４Ｇ、１４Ｂ：液晶パネル
１５Ｒ、１５Ｇ、１５Ｂ：第一の出射側偏光板
１６Ｒ、１６Ｇ、１６Ｂ：第二の出射側偏光板
１７：クロスダイクロイックプリズム
１８：拡大投射レンズ
１９：スクリーン
【図１】
2008026683.tif 000011
【図２】
2008026683.tif 000012
【図３】
2008026683.tif 000013
【図４】
2008026683.tif 000014